(57)【要約】【課題】筆記時のペン体の振動を手に伝えず、かつ、握り具合に適応した変形量に対して筆記具を運筆しやすい反発力を有し、握りの感触もよく、べたついたり、指が痛くなったりすることもない筆記具用グリップ材組成物、筆記具用グリップ材などを提供する。【解決手段】本発明の筆記具用グリップ材組成物は、少なくとも、ポリオール成分とポリイソシアネート成分との反応によって得られるプレポリマーと、硬化剤とを含む材料を配合して得られたポリエーテル系ウレタンエラストマーを含み、稠密体であることを特徴とする。  本発明の筆記具用グリップ材は、上記構成の筆記具用グリップ材組成物を用いることを特徴とする。【選択図】図１
2020151974.tif 000002
【特許請求の範囲】
【請求項１】
少なくとも、ポリオール成分とポリイソシアネート成分との反応によって得られるプレポリマーと、硬化剤とを含む材料を配合して得られたポリエーテル系ウレタンエラストマーを含み、稠密体であることを特徴とする筆記具用グリップ材組成物。
【請求項２】
筆記具の把持部に用いる筆記具用グリップ材であって、該筆記具用グリップ材は、請求項１記載の筆記具用グリップ材組成物を用いることを特徴とする筆記具用グリップ材。
【請求項３】
筆記具の把持部に用いる筆記具用グリップ材であって、筆記具用グリップ材が少なくとも２層からなり、内層に、少なくともポリオール成分とポリイソシアネート成分との反応によって得られるプレポリマーと、硬化剤と、粘着性付与剤とを含む材料を配合して得られたウレタンエラストマーから構成され、外層に請求項１記載の筆記具用グリップ材組成物を用いることを特徴とする筆記具用グリップ材。
【請求項４】
前記粘着性付与剤が２級又は３級の高級モノアルコールであることを特徴とする請求項３記載の筆記具用グリップ材。
【請求項５】
内層のウレタンエラストマー表面に装飾を施したことを特徴とする請求項３又は４に記載の筆記具用グリップ材。
【請求項６】
前記装飾として、蒸着、印刷、塗装、転写の少なくとも１つを施す請求項５に記載の筆記具用グリップ材。
【請求項７】
筆記具の把持部に用いる筆記具用グリップ材であって、該グリップ材は、少なくともポリオール成分とポリイソシアネート成分との反応によって得られるプレポリマーと、硬化剤と、粘着性付与剤とを含む材料を配合して得られたウレタンエラストマーを配し、該ウレタンエラストマー表面に装飾を施した後、該装飾表面に、少なくともポリオール成分とポリイソシアネート成分との反応によって得られるプレポリマーと、硬化剤とを含む材料を配合して得られたポリエーテル系ウレタンエラストマーを配することを特徴とする筆記具用グリップ材の製造方法。
【請求項８】
前記装飾として、蒸着、印刷、塗装、転写を施すことを特徴とする請求項７に記載の筆記具用グリップ材の製造方法。
【発明の詳細な説明】
【技術分野】
【０００１】
本発明は、筆記具を把持する部分（把持部）に用いるグリップ材に好適な筆記具用グリップ材組成物、筆記具用グリップ材及びその製造方法に関する。
【背景技術】
【０００２】
従来より、筆記具では、長時間筆記をする場合などに把持部が滑ったり、指が痛くなったりすることを解消するために、把持部にゴムなどの軟質材料からなるグリップ材を被嵌した筆記具が知られている。
この筆記具用のグリップ材としては、硬質樹脂製の軸筒の凹部にシリコーンゴムやＥＰＤＭ、ＮＢＲなどの軟質材料を装着したり、凹部に熱可塑性エラストマーを２色成形で一体に形成したものが知られている。また、グリップ材の硬度としては、ゴム硬度（ＪＩＳ  Ｋ  ６２５３）３０以下ではややべとつく感触があり、またゴム硬度（ＪＩＳ  Ｋ  ６２５３）９０以上だと硬すぎる感触があることからゴム硬度（ＪＩＳ  Ｋ  ６２５３）４０〜９０の範囲で使用されることなどが知られている。
【０００３】
例えば、特許文献１には、ショアー高度ＨＤＡ（ＪＩＳ  Ｋ  ７２１５  Ａタイプ）が３〜９５であり、かつポリウレタン系熱可塑性エラストマー、ポリエステル系熱可塑性エラストマー及びメタロセン触媒で合成されたポリエチレンより成る群から選ばれる熱可塑性樹脂１００重量部、粘度（ＪＩＳ  Ｚ  ８８０３）が特定範囲のシリコーンオイル０．１〜２０重量部、石油樹脂及び／又は水添石油樹脂１〜５０重量部を含むことを特徴とする、優れたグリップ性を有し、成形性が良好な筆記具用のグリップ材用樹脂組成物が開示されている。
この特許文献１に限らず、筆記具用グリップの素材としてウレタン系樹脂の例示は、この文献以外にも、数多く開示されてきている。この特許文献１においては、表面滑性の確保のためシリコーンオイルを必須成分として添加しており、その添加量が多くなると、ブリードアウトのおそれがあることなどが記載されている（段落〔００１６〕〜〔００１８〕）。
【０００４】
特許文献２には、高デュロメータ硬さを有する熱可塑性エラストマーを外側に、低デュロメータ硬さを有する熱可塑性エラストマーを内側に配した複層型の筆記具用グリップが開示されている（特許請求の範囲、段落〔０００３〕〜〔０００８〕等）。この筆記具用グリップの内層に用いる低デュロメータ硬さを有する熱可塑性エラストマーは、ゲル様粘稠度を有する旨記載がある（段落〔０００７〕）。従って、この複層型の筆記具用グリップは、常に同じ形状が保持されるわけではなく、所謂「フニャフニャ」の感触となるものであり、内層の更に内部にある筆記具軸の硬さが手指に伝わり、筆記時の振動が手に伝わってしまうなどの欠点がある。
【０００５】
特許文献３には、軸筒の表面に油分が付着しても、軸筒を把持した際に指が滑ること、且つ油分により軸筒表面が汚れることを軽減可能な軸筒の内部に筆記体を備えた筆記具を提供するために、少なくとも前記軸筒の把持部（筆記具用グリップ）が、生成時に可塑剤を添加したポリウレタンで形成され、前記把持部に、当該把持部の表面から内部に連通する多孔質状の油分吸着部を設けたことを特徴とする筆記具が開示されている。この筆記具用グリップは、ポリオール成分とポリイソシアネート成分と可塑剤からなり反応硬化によって得られるポリウレタンの連通発泡体から構成されるものである。この特許文献３では、手指による油分の付着を防止するためにグリップに設けた連通する気孔を通して内部の油分吸着部へ吸着させ、グリップ表面の油分による汚れの進行を遅らせるものである。
しかしながら、この特許文献３にも記載されるとおり、油分の吸着は、いずれ飽和に達し、経時的には、見た目も衛生上も非常に劣るものとなってしまうものとなる。また、発泡体とすることによって、ｔａｎδ（損失正接）が上下してしまい、感触、疲労感などに影響を与えるなどの課題がある。
【先行技術文献】
【特許文献】
【０００６】
【特許文献１】特開２００７−２３１２８０号公報（特許請求の範囲等）
【特許文献２】特開２００７−９０８２３号公報（特許請求の範囲等）
【特許文献３】特開２０１８−６９６０７号公報（特許請求の範囲等）
【発明の概要】
【発明が解決しようとする課題】
【０００７】
本発明者らは、上記従来の課題等について、これを解消しようとするものであり、筆記時のペン体の振動を手に伝えず、かつ、握り具合に適応した変形量に対してペン体を運筆しやすい反発力を有し、握りの感触もよく、べたついたり、指が痛くなったりすることも無い筆記具用グリップ材組成物、筆記具用グリップ材及びその製造方法を提供することを目的とする。
【課題を解決するための手段】
【０００８】
本発明者らは、上記従来の課題等について、鋭意検討を行った結果、少なくとも、ポリオール成分とポリイソシアネート成分との反応によって得られるプレポリマーと、硬化剤とを含む材料を配合して得られたポリエーテル系ウレタンエラストマーを含むものとすることなどにより、上記目的の筆記具用グリップ材組成物が得られることを見出し、また、この筆記具用グリップ材組成物を用いることなどにより、上記目的の筆記具用グリップ材及びその製造方法が得られることを見出し、本発明を完成するに至ったのである。
【０００９】
すなわち、本発明の筆記具用グリップ材組成物は、少なくとも、ポリオール成分とポリイソシアネート成分との反応によって得られるプレポリマーと、硬化剤とを含む材料を配合して得られたポリエーテル系ウレタンエラストマーを含み、稠密体であることを特徴とする。
本発明の筆記具用グリップ材は、筆記具の把持部に用いる筆記具用グリップ材であって、該筆記具用グリップ材は、上記構成の筆記具用グリップ材組成物を用いることを特徴とする。
また、本発明の筆記具用グリップ材は、筆記具の把持部に用いる筆記具用グリップ材であって、筆記具用グリップ材が少なくとも２層からなり、内層に、少なくともポリオール成分とポリイソシアネート成分との反応によって得られるプレポリマーと、硬化剤と、粘着性付与剤とを含む材料を配合して得られたウレタンエラストマーから構成され、外層に上記構成の筆記具用グリップ材組成物を用いることを特徴とする。
前記粘着性付与剤は２級又は３級の高級モノアルコールであることが好ましい。
前記内層のウレタンエラストマー表面に装飾を施すことが好ましい。
前記装飾として、蒸着、印刷、塗装、転写の少なくとも１つを施すことが好ましい。
本発明の筆記具用グリップ材の製造方法は、筆記具の把持部に用いる筆記具用グリップ材であって、該グリップ材は、少なくともポリオール成分とポリイソシアネート成分との反応によって得られるプレポリマーと、硬化剤と、粘着性付与剤とを含む材料を配合して得られたウレタンエラストマーを配し、該ウレタンエラストマー表面に装飾を施した後、該装飾表面に、少なくともポリオール成分とポリイソシアネート成分との反応によって得られるプレポリマーと、硬化剤とを含む材料を配合して得られたポリエーテル系ウレタンエラストマーを配することを特徴とする。
前記装飾として、蒸着、印刷、塗装、転写の少なくとも１つを施すことが好ましい。
【発明の効果】
【００１０】
本発明によれば、筆記時のペン体の振動を手に伝えず、かつ、握り具合に適応した変形量に対してペン体を運筆しやすい反発力を有し、握りの感触もよく、べたついたり、指が痛くなったりすることもない筆記具用グリップ部材に好適な筆記具用グリップ材組成物、並びに、筆記具用グリップ材が提供される。
本発明の製造方法によれば、筆記具用グリップ材に効率的に装飾を施すことができると共に、筆記時のペンの振動を手に伝えず、かつ、握り具合に適応した変形量に対してペン体を運筆しやすい反発力を有し、握りの感触もよく、べたついたり、指が痛くなったりすることもない筆記具用グリップ部材を製造することができる。
【図面の簡単な説明】
【００１１】
【図１】本発明の筆記具用グリップ材の実施形態の一例を示す斜視図である。
【図２】本発明の筆記具用グリップ材の実施形態の他例を示す縦断面図である。
【図３】本発明の筆記具用グリップ材の実施形態の他例を装着したシャープペンシルの一例を示す縦断面図である。
【発明を実施するための形態】
【００１２】
以下に、本発明の実施の形態を発明毎に詳しく説明する。
〈筆記具用グリップ材組成物〉
本発明の筆記具用グリップ材組成物（以下、単に「グリップ材組成物」という）は、少なくとも、ポリオール成分とポリイソシアネート成分との反応によって得られるプレポリマーと、硬化剤とを含む材料を配合して得られたポリエーテル系ウレタンエラストマーを含み、稠密体であることを特徴とするものである。
本発明で規定する「稠密体」は、発泡体、中空体などを含まないものであり、マットで可塑剤を含まないバルクを意味するものである。
本発明のグリップ材組成物では、筆記具用グリップ材として用いるので、ゴム硬度として、ゴム硬度〔ＪＩＳ  Ｋ  ６２５３−３：２０１２準拠のタイプＡデュロメータ（アスカーＡ型）、以下同様〕が１０〜６０の範囲となるように、プレポリマー種及びその各成分量、硬化剤種及びその量などを調整することが望ましい。
【００１３】
本発明のグリップ材組成物に用いるポリエーテル系ウレタンエラストマーは、少なくとも、ポリオール成分とポリイソシアネート成分との反応によって得られるプレポリマーと、硬化剤とを含む材料を配合して得られる。
用いるポリオール成分としては、平均官能基数２．５以上３．５以下であり、平均分子量３５０以上１，５００以下である、ポリオールが好ましく、更に好ましくは、末端に活性ヒドロキシル基を有する疎水性ポリオールの混合物などが望ましい。平均官能基数が３．５を越えると、グリップ材のゴム硬度が大きくなり、衝撃吸収性の点からやや好ましくない。一方、平均官能基数が２．５未満であると、ゴム硬度が小さくなり、粘着性を抑制しきれなくなり、握りの感触や低下し、べたついたりすることとなる。また、平均分子量が３５０未満では、ゴム硬度が大きくなり、衝撃吸収性の点から好ましくない。一方で、平均分子量が１５００を越えると、ゴム硬度が小さくなり下回り、握りの感触もよく、べたついたりすることとなる。
【００１４】
具体的に用いることができるポリオール成分としては、ひまし油系ポリオール：、ε−カプロラクトン系ポリオール、β−メチル−δ−バレロラクトン系ポリオールなどのラクトン系ポリオール：、カーボネート系ポリオールなどの少なくとも１種（各単独又は１種以上の混合物）が挙げられる。
また、上記特性を確保できる限りにおいて、上記のポリオール成分は、その他のポリオールを用いても良い。例えば、ポリオキシポリアルキレンポリオールなどが挙げられ、水やエチレングリコール、グリセリンなどの多価アルコールを開始剤として、アルキレンオキサイドを開環付加重合させたものなどを用いることができる。
【００１５】
本発明のグリップ材組成物には、２級又は３級の高級モノアルコール等の添加剤は含まない方が好ましい。これらの添加剤を添加した場合、粘着性が付与されてしまい、べた付いて握りの感触が悪くなってしまう。従って、２級又は３級の高級モノアルコール等の添加剤（粘着性付与剤）のみならず、いわゆる可塑剤（軟化剤）と呼ばれる樹脂の軟化に使用される添加剤は添加しない方が望ましい。
【００１６】
用いるポリイソシアネート成分は、脂環式ポリイソシアネート化合物若しくはその誘導化合物の反応から得られる、平均官能基数が２．３以上３．５以下であり、末端に活性イソシアネート基を有する誘導化合物である。平均官能基数が２．３未満ではグリップ材のゴム硬度が小さくなり、粘着性を抑制しきれなくなり、握りの感触や低下し、べたついたりすることとなる。一方で、平均官能基数が３．５を越えると、グリップ材のゴム硬度が大きくなり、衝撃吸収性の点から好ましくない。
【００１７】
具体的に用いるポリイソシアネート成分としては、例えば、脂肪族イソシアネート、脂環式イソシアネート、もしくはそれらから誘導された活性水素基との反応性を有する末端イソシアネートのプレポリマーからなる有機ポリイソシアネートが挙げられる。
上記脂肪族イソシアネートとしては、ヘキサメチレンジイソシアネート（ＨＤＩ）から導かれる誘導体、ノルボルネンジイソシアネート（ＮＢＤＩ）が挙げられる。ＨＤＩから導かれる誘導体としては、三量化物、グリセリンとのアダクト物、アロファネート架橋物、ビュレット架橋物等の末端に３個のイソシアネート基（平均官能基数３）を有する化合物を用いることができる。具体的な商品名としては、例えば、デュラネート（旭化成社製）等を挙げることができる。
上記脂環式イソシアネートとしては、イソホロンジイソシアネート（ＩＰＤＩ）、シクロヘキシルジイソシアネート、水添ジフェニルメタンジイソシアネート等が挙げられ、これらの官能基数は２である。従って、これらは官能基数３以上の化合物と混合して用いる。
【００１８】
本発明では、ポリイソシアネートを理論量より少ない前記ポリオール成分と公知の技術を用いて反応せしめ、末端に活性イソシアネート基を有するプレポリマーとして用いる。ここでプレポリマーとは、ポリイソシアネートを理論量より少ない前記ポリオール成分と公知の技術を用いて反応せしめ、末端に活性イソシアネート基を有する化合物を指す。
プレポリマーとして用いる利点は、ポリオールとポリイソシアネートとの反応が確実に進行しやすくなり、均質なグリップ材組成物が得やすいためである。これらのプレポリマーは、末端に活性イソシアネート基の残量が、プレポリマー全体で１００質量％であるのに対して、２質量％以上、好ましくは、２．５〜１５質量％を有するものがよい。末端活性イソシアネート基残量が２質量％未満の場合には、プレポリマーの液粘度が高くなり、グリップ材組成物の製造に際して支障を来すこととなる。末端活性イソシアネート基残量が２質量％以上ならば特に支障はないが、１５質量％を越えると、プレポリマーとして用いる効果が少なくなる。
【００１９】
また、上記ポリイソシアネート成分には、本発明の効果を損なわない限りにおいて、その他のポリイソシアネートを混合しても良い。その他のポリイソシアネートとしては、例えば、トリレンジイソシアネート（ＴＤＩ），ジフェニルメタンジイソシアネート（ＭＤＩ）、液状変性ＭＤＩ、キシリデンジイソシアネート（ＸＤＩ）等を挙げることができる。
【００２０】
用いる硬化剤（又は架橋剤）としては、特に限定されず、例えば、アミン系硬化剤（アミン系化合物）、アルコール系硬化剤、エポキシ系硬化剤（ポリエポキシ化合物）、アミノ樹脂系硬化剤（メラミン化合物、グアナミン化合物など）、ジヒドラジド系硬化剤、カルボジイミド系硬化剤、オキサゾリン系硬化剤、アジリジン系硬化剤などの少なくとも１種が挙げられる。
【００２１】
アミン系硬化剤としては、ジアミン類｛例えば、アルカンジアミン類（例えば、エチレンジアミン、プロピレンジアミン、ヘキサメチレンジアミン、１，２−ジアミノエタン、１，２−ジアミノプロパン、１，３−ジアミノペンタン、１，６−ジアミノヘキサンなどのＣ１−１０アルカンジアミンなど）などの脂肪族ジアミン類；ジアミノアレーン類（例えば、ｍ−フェニレンジアミン、ジアミノトルエンなどのジアミノＣ６−１０アレーン）、ビス（アミノアリール）アルカン類［例えば、ビス−（４−アミノフェニル）メタン、ビス−（４−アミノ−３−クロロフェニル）メタン（又は３,３′−ジクロロ−４,４′−ジアミノジフェニルメタン又はメチレンビス（２−クロロアニリン）、ＭＯＣＡ）などのビス（アミノフェニル）アルカン類（例えば、置換基を有していてもよいビス（アミノフェニル）Ｃ１−１０アルカン、好ましくはビス（アミノフェニル）Ｃ１−６アルカン）など］などの芳香族ジアミン類（又は芳香族骨格を有するジアミン類）などの低分子量ジアミン｝、アミノ基を３つ以上有するポリアミン類（例えば、ジエチレントリアミン、トリエチレンテトラミン、テトラエチレンペンタミン、ペンタエチレンヘキサミン、２，２’−ジアミノジエチルアミンなどの低分子量ポリアミンなど）などのポリアミン類；アルカノールアミン類（エタノールアミン、ジエタノールアミンなど）；アミノベンゾエート系硬化剤［例えば、アルキレンビス（アミノベンゾエート）類（例えば、トリメチレンビス（４−アミノベンゾエート）などのＣ２−６アルキレンビス（アミノベンゾエート）など）、ポリアルキレンオキサイド−ビス（アミノベンゾエート）類（例えば、ポリテトラメチレンオキサイド−ジ−ｐ−アミノベンゾエートなどのポリＣ２−６アルキレンオキシド−ビス（アミノベンゾエート）など）など］などの少なくとも１種が挙げられる。
【００２２】
アルコール系硬化剤（多価アルコール系硬化剤）としては、ジオール類、分子中に３以上（例えば、３〜８程度）のヒドロキシル基を有するポリオール類（特に低分子化合物）などが使用できる。ジオール類としては、アルカンジオール（エチレングリコール、プロピレングリコール、１，４−ブタンジオール、ペンタンジオール、ヘキサンジオールなどのＣ２−１０アルカンジオール、好ましくはＣ２−６アルカンジオール、さらに好ましくはＣ２−４アルカンジオール）、ジ又はトリアルカンジオール（例えば、ジエチレングリコール、トリエチレングリコールなどの）、ビスフェノール類（ビスフェノールＡなど）又は水添ビスフェノール類（水素化ビスフェノールＡなど）のアルキレンオキサイド付加体などが挙げられる。また、前記ポリオール類としては、例えば、トリオール類（グリセリン、トリメチロールエタン、トリメチロールプロパン、ヘキサントリオールなどのアルカントリオール、トリエタノールアミンなど）、テトラオール類（例えば、ペンタエリスリトール、ジグリセリン、メチルグルコジットなど）、ペンタオール類（キシリトールなど）、ヘキサオール類（ソルビトール、マニトール、ジペンタエリスリトールなど）、オクトオール類（シュクロースなど）などが例示できる。また、これらの化合物のヒドロキシル基に対して１〜２モル程度のＣ２−４アルキレンオキサイド（エチレンオキサイドなど）が付加していてもよい。さらに、アルコール系硬化剤としては、例えば、アルキレンジアミンのＣ２−４アルキレンオキサイド付加体（エチレンジアミン、プロピレンジアミンなどのＣ２−６アルキレンジアミンのエチレンオキサイド付加体など）なども使用できる。これらのアルコール系硬化剤は単独で又は二種以上組み合わせて使用できる。
なお、アルコール系硬化剤（多価アルコール）の分子量は、例えば、６０〜３５０、好ましくは７０〜３００、さらに好ましくは８０〜２５０（例えば、８５〜２００）程度であってもよい。
【００２３】
好ましい硬化剤には、アミン系硬化剤、アルコール系硬化剤などが含まれる。なお、アミン系硬化剤と他の硬化剤（例えば、アルコール系硬化剤）とを組み合わせる場合、硬化剤全体に対する他の硬化剤（特に、アルコール系硬化剤）の割合は、１〜５０モル％（例えば、２〜４０モル％）、好ましくは３〜３５モル％（例えば、５〜３０モル％）、さらに好ましくは５〜２５モル％（例えば、８〜２０モル％）程度であってもよい。
後述するプレポリマーに対する硬化剤（例えば、アミン系硬化剤単独、アミン系硬化剤及びアルコール系硬化剤）の割合は、例えば、プレポリマーのイソシアネート基に対して、硬化剤の活性水素原子（例えば、アミノ基の水素原子、アミノ基の水素原子及びヒドロキシル基の水素原子）０．７〜１．２当量、好ましくは０．８〜１．１当量、さらに好ましくは０．９〜１．０当量程度であってもよい。
【００２４】
上記ポリイソシアネート成分と上記ポリオール成分との間のウレタン化反応（硬化反応）を行わせるに当たっては、ウレタン化触媒を用いることが可能である。このウレタン化触媒としては、例えば、第３級アミン化合物や有機金属化合物等の公知の触媒を用いることが可能である。具体的には、トリエチレンジアミン、Ｎ，Ｎ’−ジメチルヘキサメチレンジアミン、Ｎ，Ｎ’−ジメチルブタンジアミン、ジアザビシクロ（５，４，０）ウンデセン―７（ＤＢＵ）及びＤＢＵ塩、オクチル酸鉛、ラウリル酸ジブチル錫、ビスマストリス（２−エチルヘキサノエート）、ジイソプロポキシビス（エチルアセトアセテート）チタン等が好適である。
【００２５】
さらに、上記の混合液には、上記ポリオール成分と、上記ポリイソシアネート成分、上記硬化剤の他に、必要な強度や耐久性等の本発明に効果を損なわない範囲でその他の成分を含んでいてもよい。その他の成分としては、熱安定剤、酸化防止剤、紫外線吸収剤、紫外線安定剤等を、１種または２種以上混合して用いることもできる。さらに、前述したもの以外にも、顔料、染料、難燃剤、消泡剤、分散剤、界面活性剤、水分吸着剤等を適宜添加することも可能である。
【００２６】
上記ポリオール成分と上記ポリイソシアネート成分とを化学反応させるに際して、ポリオールの水酸基（ＯＨ）に対するイソシアネートのイソシアネート基（ＮＣＯ）の当量比、即ち、ＮＣＯ／ＯＨは特に規定されるものではないが、０．７〜１．０５が好ましい。この当量比が１．０５を越える場合は、得られるグリップ材組成物のゴム硬度が高くなりすぎ、好ましくない。また、グリップ材組成物が反応を経て硬化物に至る間に、副生成物の炭酸ガスにより気泡を発生したり、そのガスが硬化物の外観を損ねるために、好ましくない。一方、当量比が０．７未満の場合は、得られるグリップ材組成物の硬度が低くなり、性能安定性に欠け、また耐熱性に欠けるために好ましくない。
【００２７】
本発明のグリップ材組成物では、上記ポリオール成分とポリイソシアネート成分との反応によって得られるプレポリマーと、硬化剤など含む材料とを、常温で混合し、好ましくは予め真空下で脱泡したポリエーテル系ウレタンエラストマー組成物を作製する。ここで、触媒及びその他の添加剤を混合する場合には、混合時に同時に添加してもよい。このポリエーテル系ウレタンエラストマー組成物は、常温〜１２０℃に調整された各形状・構造等の筆記具用グリップ材用の金型に流し込み、常温〜１２０℃で１〜１０時間ウレタン化反応を起こさせる。しかる後に金型から取り出すことによって筆記具用グリップ材が得られることとなる。
【００２８】
本発明のグリップ材組成物は、上述の如く、上記ポリオール成分と上記ポリイソシアネート成分との反応によって得られるプレポリマーと、上記硬化剤とを含む材料を配合して得られたポリエーテル系ウレタンエラストマーを含み、稠密体であることを特徴とするものである。
得られるグリップ材組成物（シート体：２７×２７ｍｍ、以下同様）は、厚さ１ｍｍ〜２ｍｍの間において衝撃吸収率が８０％を超え、厚さが３ｍｍを超えると、ほぼ１００％に近い衝撃吸収率を得ることが確認できた。なお、本発明で規定する「衝撃吸収率」は、１０ｍｍの試験片に硬球（６４ｇ、φ２５ｍｍ）を１５０ｍｍの高さから自然落下させ、ロードセルにて測定した値を基に衝撃吸収率を算出した。
また、得られるグリップ材組成物（シート体）は、長期間に亘って屈曲運動を行った場合においても、強い耐久性を有すると共に、横方向への引き裂きに対する耐久性も有するものであり、グリップ時の伸び縮みによく対応することが確認できた。
更に、得られるグリップ材組成物（シート体）は、高い反発係数（衝撃吸収率）を有すると共に、低硬度及び低ｔａｎδであり、かつ、これらの特性を永続的に発揮することができる稠密体（無発泡）であり、べたついたりもしないことが確認できた。
【００２９】
〈筆記具用グリップ材、その製造方法〉
本発明の筆記具用グリップ材（Ａ）は、筆記具の把持部に用いる筆記具用グリップ材であって、該筆記具用グリップ材は、上記構成の筆記具用グリップ材組成物を用いることを特徴とするものである。
また、本発明の筆記具用グリップ材（Ｂ）は、筆記具の把持部に用いる筆記具用グリップ材であって、筆記具用グリップ材が少なくとも２層からなり、内層に、少なくともポリオール成分とポリイソシアネート成分との反応によって得られるプレポリマーと、硬化剤と、粘着性付与剤とを含む材料を配合して得られたウレタンエラストマーから構成され、外層に上記構成の筆記具用グリップ材組成物を用いることを特徴とするものである。
【００３０】
本発明の筆記具用グリップ材（Ａ）は、上記構成の筆記具用グリップ材組成物を用いるものであり、筆記具種（シャープペンシル、鉛筆、ボールペン、万年筆、筆、筆ペン、サインペン等、以下同様）の把持部の形状、例えば、把持部が凹部形状・構造であれば、それに沿う形状・構造の金型により、上記構成の筆記具用グリップ材組成物を入れて成形することにより得られ、また、筆記具の軸筒と共に二色成形して一体に製造することもでき、更に、刷毛やスプレー塗装などにより、筆記具の把持部を形成してもよい。
図１は、上記構成の筆記具用グリップ材組成物を用いて得られた筆記具用グリップ材Ｘである。この筆記具用グリップ材Ｘは、筆記具の軸筒の外周部（図示せず）に、着脱自在に外嵌される構造、中空筒状となっている。なお、本発明の効果を達成するものであれば、筆記具用グリップ材（Ａ）の形状・構造は特に限定されず、各筆記具種により各形状・構造の筆記具用グリップ材が成形等されるものである。
【００３１】
本発明により得られる筆記具用グリップ材（Ａ）は、ゴム硬度が１０〜６０の範囲であり、稠密体であり、粘着性も有しないものである。
また、筆記具用グリップ材（Ａ）の厚みとしては、上述の如く、厚さ１ｍｍで衝撃吸収率が８０％を超える点、筆記具種、把持部の外形形状、外周長さ（極太径）などにより変動するものであるが、把持部での厚み（肉厚）で１ｍｍ以上、好ましくは、１〜３ｍｍとすることが望ましい。
このように構成される上記特性の筆記具用グリップ材（Ａ）は、筆記時のペン体の振動を手に伝えず、かつ、握り具合に適応した変形量に対してペン体を運筆しやすい反発力を有し、握りの感触もよく、べたついたり、指が痛くなったりすることもなく、更に柔らかくて皮脂等による膨潤等の変化がない筆記具用グリップ材となる。
また、筆記具用グリップ材（Ａ）は、理由は定かではないが、その表面に印刷を施しても剥離し難く、長く使用しても印刷内容の判別が問題なく行えるものである。
【００３２】
次に、本発明の筆記具用グリップ材（Ｂ）は、筆記具の把持部に用いる筆記具用グリップ材が少なくとも２層から構成されるであり、内層に、少なくともポリオール成分とポリイソシアネート成分との反応によって得られるプレポリマーと、硬化剤と、粘着性付与剤とを含む材料を配合して得られたウレタンエラストマーから構成され、外層に上記構成の筆記具用グリップ材組成物を用いるものである。
本発明の筆記具用グリップ材（Ｂ）では、内層に用いるポリオール成分として、官能基数２．４以上３．０以下、重量平均分子量３０００〜６０００のポリオールを含むものが挙げられる。
官能基数が３．０を越えると、グリップ材のゴム硬度が大きくなり、粘着性が不十分となりやすい。一方、官能基数が２．４未満であると、未硬化組成物なりやすい。また、平均分子量が３０００未満では、ゴム硬度が高くなりすぎ、粘着性が低くなりすぎてしまう。一方で、平均分子量が６０００を越えると、反応が充分進まなくなる。
このような内層に用いるポリオール成分としては、例えば、ポリオキシポリアルキレンポリオールを挙げることができる。このポリオキシポリアルキレンポリオールは、水やエチレングリコール、グリセリンなどの多価アルコールを開始剤として、アルキレンオキサイドを開環付加重合させたものを用いることができる。
【００３３】
また、上記の特性を確保できる限りにおいて、上記のポリオール成分は、その他のポリオールを含有してもよい。例えば、公知のポリエステル系ポリオール、ポリテトラメチレンポリオキシグリコール、ひまし油系ポリオール、ε−カプロラクトン系ポリオール、β−メチル−δ−バレロラクトン系ポリオール、カーボネート系ポリオール等の少なくとも１種（各単独又は１種以上の混合物）が挙げられる。
【００３４】
更に、上記内層に用いるポリオール成分には、上記ウレタンエラストマーに粘着性を付与するために、２級又は３級の高級モノアルコールを添加するとよい。ポリオール成分の主成分であるポリオールに対して可溶性であると好ましい。例えば、２−エチルヘキシルアルコール，ｓｅｃ−ステアリルアルコール，α−テルピネオール，ジアセトンアルコール及びカプリルアルコール等が挙げられる。なお、１級の高級アルコールでは粘着性の向上効果があまり見込めない。
これらの上記高級モノアルコールの使用量は、ポリオール成分の合計量１００質量部のうち、主成分のポリオールを９９．５〜９０質量部に対して上記高級モノアルコールを０．５〜１０質量部の範囲が好ましい。上記高級モノアルコールの使用量が０．５質量部未満の時には、得られるウレタンエラストマーの粘着性が不十分になる。一方、１０質量部を越えると、ポリオール成分の平均官能基数の低下をもたらし、上記ウレタンエラストマーの耐久性などが不十分になるおそれがある。
【００３５】
本発明の筆記具用グリップ材（Ｂ）において、用いるポリイソシアネート成分の主成分となるポリイソシアネートは、前記ポリオール成分の水酸基に対して反応するイソシアネート基を２以上有するものである。例えば、トリレンジイソシアネート（ＴＤＩ）、ジフェニルメタンジイソシアネート（ＭＤＩ）、液状変性ＭＤＩ、キシリデンジイソシアネート（ＸＤＩ）、ヘキサメチレンジイソシアネート（ＨＤＩ）、シクロヘキシルジイソシアネート及びイソホロンジイソシアネート等の少なくとも１種が挙げられる。
本発明の筆記具用グリップ材（Ｂ）では、イソシアネート成分を理論量より少ない上記ポリオール成分と公知の技術を用いて反応せしめ、末端に活性イソシアネート基を有するプレポリマーとして用いる。
プレポリマーとして用いる利点は、ポリオールとポリイソシアネートとの反応が確実に進行しやすくなり、均質な内層のグリップ材組成物が得やすいためである。これらのプレポリマーは、末端に活性イソシアネート基の残量が、プレポリマー全体で１００質量％であるのに対して、２質量％以上、好ましくは、２．５〜１５質量％を有するものがよい。末端活性イソシアネート基残量が２質量％未満の場合には、プレポリマーの液粘度が高くなり、内層のグリップ材組成物の製造に際して支障を来すこととなる。末端活性イソシアネート基残量が２質量％以上ならば特に支障はないが、１５質量％を越えると、プレポリマーとして用いる効果が少なくなる。
【００３６】
本発明の筆記具用グリップ材（Ｂ）において、内層となるポリオール成分とポリイソシアネート成分とを化学反応させるに際して、ポリオールの水酸基（ＯＨ）に対するイソシアネートのイソシアネート基（ＮＣＯ）の当量比、すなわち、ＮＣＯ／ＯＨは、０．９５〜１．０５が好ましい。この当量比が１．０５を越える場合は、得られる組成物の粘着性が乏しくなり、また安定したゴム硬度の組成物を得がたく、０．９５未満の場合は、得られる組成物の耐熱性に欠けるために好ましくない。
【００３７】
ここで、ポリオール成分と、ポリイソシアネート成分との間のウレタン化反応を行わせるに当たって、必要に応じて、適宜ウレタン化触媒を用いることができる。このウレタン化触媒としては、第３級アミン化合物や有機金属化合物等の公知の触媒を用いることが可能である。例えば、トリエチレンジアミン、Ｎ，Ｎ′−ジメチルヘキサメチレンジアミン、Ｎ，Ｎ′−ジメチルブタンジアミン、オクチル酸鉛、ラウリル酸ジブチル錫等が好適である。ただし、このウレタン化触媒を用いることは必須の要件でない。
また、用いる硬化剤は、上述の筆記具用グリップ材組成物で詳述した硬化剤が使用されるので、その説明を省略する。
【００３８】
更に、このような内層用のグリップ材組成物は、そのままで上記ウレタンプレポリマーとして用いることもできるが、以下に示す成分を添加してもよい。
上記ウレタンプレポリマーの耐久性、安定性の向上を図るために、安定剤として、熱安定剤、酸化防止剤、紫外線吸収剤、紫外線安定剤、充填剤等を、本発明の効果を損なわない範囲において、１種又は２種以上を混合して用いてもよい。さらに、その他に、顔料、染料、難燃剤、消泡剤、分散剤、界面活性剤、水分吸着剤等を適宜添加することも可能である。
【００３９】
本発明の筆記具用グリップ材（Ｂ）において、上記のような、内層用の原料として用いられるポリオール成分およびポリイソシアネート成分はそれぞれ常温、もしくは加温した状態で、これら２成分を混合する。添加剤を混合する場合には、予め、ポリオール成分に混合させておくか、または主成分の混合時に添加してもよい。
【００４０】
本発明の筆記具用グリップ材（Ｂ）では、該筆記具用グリップ材が少なくとも２層から構成されるものであり、内層に、上記ポリオール成分とポリイソシアネート成分との反応によって得られるプレポリマーと、硬化剤と、粘着性付与剤とを含む材料を配合して得られたウレタンエラストマーから構成し、外層に上述の筆記具用グリップ材組成物を用いるものであり、筆記具の把持部の形状、例えば、把持部が凹部形状・構造であれば、それに沿う形状・構造の金型により、上記内層用の組成物を所定割合・所定時間で入れて粘着性を有する内層の筆記具用グリップ材を成形した後、外層用の上述の筆記具用グリップ材組成物を所定割合・所定時間で入れて一体成形することにより得られ、また、筆記具の軸筒と共に二色成形して一体（少なくとも２層の筆記具用グリップ材）に製造することもでき、更に、内層の筆記具用グリップ材を成型後、刷毛やスプレー塗装などにより、少なくとも２層の筆記具用グリップ材を成型等してもよい。
【００４１】
また、本発明の筆記具用グリップ材（Ｂ）では、内層の本発明の筆記具用グリップ材を成型後、内層のウレタンエラストマー表面に装飾、例えば、金属粉、顔料、染料等を用いて、蒸着、印刷（オフセット印刷、パッド印刷、シルク印刷、インクジェット印刷など）、塗装、転写の少なくとも１つを施して表面に装飾（模様、標章等）を形成することができる。また、前記グリップ材（Ａ）同様、外層表面に印刷等を施してもよいものである。
この構成の筆記具用グリップ材（Ｂ）では、グリップ材の内層を、少なくともポリオール成分とポリイソシアネート成分との反応によって得られるプレポリマーと、硬化剤と、粘着性付与剤とを含む材料を配合して得られたウレタンエラストマーを配し、該ウレタンエラストマー表面に上述の装飾を施した後、該装飾表面に、上述の筆記具用グリップ材組成物、すなわち、少なくともポリオール成分とポリイソシアネート成分との反応によって得られるプレポリマーと、硬化剤とを含む材料を配合して得られたポリエーテル系ウレタンエラストマーを配することにより得られるものである。
更に、上記実施形態では、２層（内層、外層）構造を示したが、内層、中間層、外層を有する３層構造以上であってもよく、外層に上述のグリップ材組成物が形成される構造であり、中間層又は内層に、上記少なくともポリオール成分とポリイソシアネート成分との反応によって得られるプレポリマーと、硬化剤と、粘着性付与剤とを含む材料を配合して得られたウレタンエラストマーを配する構造であれば、３層以上であってもよいものである。
【００４２】
この筆記具用グリップ材（Ｂ）及び筆記具用グリップ材（Ｂ）を装着したシャープペンシル１０の実施形態について、図２及び図３を用いて更に説明する。
この実施形態においては、図２及び図３に示すように、筆記具１０としてのシャープペンシルの把持部１７が、下記のような筆記具用グリップ材（Ｂ）２０となっている。
軸筒１１は、軸方向において先端側に配置される芯軸１３と後端側に配置される後軸１２の２部品により構成される。芯軸１３と後軸１２は螺着により相互に固定されることで、軸筒１１を形成している。
芯軸１３は、ステンレス鋼製の円筒形を呈している。この芯軸１３内部には、塗布体としての芯１９が収納される。
芯軸１３の外周表面には、内被体２１が被覆されている。内被体２１は、白色のシリコーン製であり、ステンレス鋼製の芯軸１３表面に、インサート成形により形成される。内被体２１は、先端から後端にかけて僅かに拡径している。これにより、金型を抜きテーパにすることができる。
図２に示すように、筆記具用グリップ材（Ｂ）２０には、内被体２１を覆うように外層２３が設けられている。外層２３の前端部内面には環状凸部２４が設けられており、これを内被体２１の先端部に当接させている。さらに後端部内面は、内被体２１のセンタリング部材２２の周縁と当接することでセンタリングされている。また、外層２３後端部外周は外径を減じており、この部分に、後軸１２の先端と当接するリング部材１８が装着されることとなっている。
一方、芯軸１３の前端には内被体２１が被覆されておらず、ここに前ネジ管１４が装着される。そして、図２に示すように、この前ネジ管１４に口金１６が螺着されている。ここで、口金１６の後端は外層２３の先端と当接している。
【００４３】
また、芯軸１３の後端にも内被体２１は被覆されておらず、ここには後ネジ管１５が装着される。そして、図３に示すように、この後ネジ管１５に後軸１２が螺着される。
そして、前記芯軸１３と外層２３が内被体２１を介して固定されることにより形成される内被体２１と外層２３の間の空間には、内層２５によって隙間無く満たされており、外層２３及び内層２５は密着している。
この筆記具用グリップ材（Ｂ）２０では、内層２５に、上記少なくともポリオール成分とポリイソシアネート成分との反応によって得られるプレポリマーと、硬化剤と、粘着性付与剤とを含む材料を配合して得られたウレタンエラストマーを配する構造とし、該ウレタンエラストマー表面に印刷により装飾（三菱鉛筆株式会社の印刷）を施した後、該装飾表面の外層に、上述の筆記具用グリップ材組成物、すなわち、少なくともポリオール成分とポリイソシアネート成分との反応によって得られるプレポリマーと、硬化剤とを含む材料を配合して得られたポリエーテル系ウレタンエラストマーを配することにより得られるものである。
【００４４】
本発明により得られる筆記具用グリップ材（Ｂ）２０は、全体のゴム硬度が１０〜６０の範囲であり、外層２３は稠密体であり、粘着性も有しないものである。また、筆記具用グリップ材（Ｂ）における外層の厚みとしては、筆記具種、把持部の外形形状、外周長さ（極太径）などにより変動するものであるが、外層２３での厚み（肉厚）で１ｍｍ以上、好ましくは、１〜３ｍｍとすることが望ましく、全体の把持部の厚み（肉厚）は、１．５〜５ｍｍとすることが望ましい。
このように構成される上記特性の筆記具用グリップ材（Ｂ）であっても、筆記時のペン体の振動を手に伝えず、かつ、握り具合に適応した変形量に対してペン体を運筆しやすい反発力を有し、握りの感触もよく、べたついたり、指が痛くなったりすることもなく、更に柔らかくて皮脂等による膨潤等の変化がない筆記具用グリップ材及び効率的に製造することができる製造方法が得られることとなる。
また、装飾を施した筆記具用グリップ材（Ｂ）では、内層に表面に装飾部を施すので、手等で汚すことなどがなく、斬新な装飾を施した筆記具用グリップ材が得られることとなる。
【００４５】
本発明の筆記具用グリップ材組成物、筆記具用グリップ材及びその製造方法は、上記実施形態などに限定されるものでなく、本発明の各発明の技術思想の範囲で変更することができる。
例えば、筆記具の軸を全て本発明によるグリップ材（Ｂ）で形成し、特にグリップ材を設けることをせず、軸全体をグリップとしてもよい。この場合、グリップ材（Ｂ）の内層はウレタンエラストマー等の「軟らかい」素材ではなく、ＰＰ等の通常の「硬い」樹脂材を用いることによって筆記具全体の強度を確保することができる。そして外層を厚く構成し把持した際の「見かけ」のゴム硬度が１０〜６０の範囲内に入っていれば実使用上問題はない。
また、グリップ材（Ａ）及びグリップ材（Ｂ）ともに色材を添加せずに透明に成形することによって、本願出願人によるシャープペンシル「クルトガ」の如き回転ギミックが把持部近辺にあるような筆記具において、これらのグリップ材を、この回転ギミック部に被覆させる構成としてもよい。
【実施例】
【００４６】
次に、実施例及び比較例により、本発明を更に詳述するが、本発明は下記実施例等により制限されるものではない。
【００４７】
〔実施例１〜２及び比較例１〜２〕
下記各原料を用いた。
ポリオール成分：グリセリン開始剤ε−カプロラクトンの開環重合付加物（官能基数３、平均分子量５５０）
イソシアネート成分１：ヘキサメチレンジイソシアネート（HDI）の３量化物（官能基数３）、デュラネートTLA（旭化成社製）
イソシアネート成分２：イソホロンジイソシアネート（官能基数２）、（IPDI）
重合剤：ラウリル酸ジブチル錫
【００４８】
（実施例１）
ウレタンエラストマーとして、ポリオール成分を１００質量部、イソシアネート成分１とイソシアネート成分２をそれぞれ３８質量部、重合剤を０．１質量部とする組成で、同様に混合して脱泡した硬化前の液状剤を用意した。これをグリップ成形用の型内に充填し、余剰の液分を払って、２３℃の温度で３日間養生した。このウレタンエラストマーのゴム硬度は５３であり、把持部の厚み（肉厚）は２．０ｍｍであった。このグリップ表面に更にオフセット印刷で「三菱鉛筆株式会社」と印字した。
【００４９】
（比較例１）
三菱鉛筆製シャープペンシルＭ５−８５８ＧＧ（商品名「クルトガ〈ユニアルファゲル搭載タイプ〉」）をそのまま評価に使用した。グリップ材は外層にシリコンゴム、中間層に衝撃吸収素材（商品名「アルファゲル」）、内層にシリコンゴムにより構成される三層構造である。表面のゴム硬度は、６５であり、把持部の厚み（肉厚）は２．５ｍｍ（外層０．５×中間層１．０×内層１．０ｍｍ）であった。このグリップ表面に更にオフセット印刷で「三菱鉛筆株式会社」と印字した。
【００５０】
上記比較例以外の各筆記具用グリップ部材を三菱鉛筆製シャープペンシルＭ５−５０７ＧＧのグリップ部に嵌め込んで１０人の試験者に連続して１時間筆記してもらい、下記各評価基準により、筆記しやすさ、握りの感触、疲労感、筆記後の印刷剥離の評価をした。
これらの結果を下記表１に示す。
【００５１】
（実施例２）
三菱鉛筆社製の鉛筆６９０３  ６角  ＧＰＳＴ（芯硬度２Ｂ）の表面の発泡樹脂「コート層」（アドバンセル（積水化学株式会社製））を引き剥がし、上記実施例１の組成物を吹き付けて硬化を行い、表面がコートされた鉛筆を作製した。このコート層のゴム硬度は７５であり、厚み（肉厚）は０．５ｍｍであった。このコート層表面に更にオフセット印刷で「三菱鉛筆株式会社」と印字した。
【００５２】
（比較例２）
三菱鉛筆製の鉛筆６９０３  ６角  ＧＰＳＴ（芯硬度２Ｂ）をそのまま用いた。
上記２種類の鉛筆を１０人の試験者に連続して１時間筆記してもらい、下記各評価基準により、筆記しやすさ、握りの感触、疲労感、筆記後の印刷剥離の評価（平均値）をした。このコート層表面に更にオフセット印刷で「三菱鉛筆株式会社」と印字した。
【００５３】
（筆記しやすさの評価基準）
○…紙面と芯との摩擦はほとんど感じられず滑らかに筆記できた。
△…筆記する角度によって紙面と芯との摩擦が伝わり、度々手指に振動が伝わった。
×…紙面と芯との摩擦が常に伝わり、振動も常に手指へ伝わった。
【００５４】
（握りの感触の評価基準）
○…常に乾いた感じの感触で、手指の脂も表面に滲むことはなかった。
△…筆記してゆくうちにべとつき感が生まれ、書き終わりにはべた付いていた。
×…書き始めからべた付いていた。
【００５５】
（疲労感の評価基準）
○…特に疲労感は感じられなかった。
△…普通の疲れであった。
×…筆記の摩擦によって著しく疲れた。
【００５６】
（筆記後の印刷剥離の評価基準）
○…全く剥離・変形が見られない。
△…印刷の剥離・変形（流れ）が見られた。
×…剥離・変形により印刷文字の判別が全く出来ない。
【００５７】
【表１】
2020151974.tif 000003
【００５８】
上記表１の結果から明らかなように、本発明の実施例１〜２は、本発明の範囲外となる比較例１〜２に較べ、筆記しやすく、握りの感触もよく、疲労感もなく、筆記後の印刷剥離もない筆記具用グリップ材であることが確認された。
【産業上の利用可能性】
【００５９】
シャープペンシル、ボールペン、鉛筆などの筆記具に好適な筆記具用グリップ材組成物、筆記具用グリップ材が得られる。
【符号の説明】
【００６０】
１０  筆記具（シャープペンシル）
１１  軸筒
１２  後軸
１３  芯軸
１４  前ネジ管
１５  後ネジ管
１６  口金
１７  把持部
１８  リング部材
１９  芯
２０  グリップ材
２１  内被体
２２  センタリング部材
２３  外層
２４  環状凸部
２５  内層
【図１】
2020151974.tif 000004
【図２】
2020151974.tif 000005
【図３】
2020151974.tif 000006